(57)【要約】リフティング用縫合糸が開示される。縫合糸は、医療用繊維糸、繊維糸の一側に形成されて皮膚に固定できる固定部および固定部の外周面に突出したアンカー部を含み、アンカー部は繊維糸と相互に二重射出で一体に形成される。
2019521772.tif 000002
【特許請求の範囲】
【請求項１】
縫合糸において、
医療用繊維糸；
前記繊維糸の一側に形成されて皮膚に固定できる固定部；および
前記固定部の外周面に突出したアンカー部を含み、
前記アンカー部は前記繊維糸と一体に形成されることを特徴とする、リフティング用縫合糸。
【請求項２】
前記縫合糸は、
前記繊維糸の他側で前記固定部と左右対称となるように形成されて動きと固定が可能な可変部；および
前記可変部の外周面に突出したアンカー部をさらに含み、
前記アンカー部は前記繊維糸と一体に形成されることを特徴とする、請求項１に記載のリフティング用縫合糸。
【請求項３】
前記アンカー部は前記繊維糸と相互に二重射出で一体に形成されることを特徴とする、請求項１または請求項２に記載のリフティング用縫合糸。
【請求項４】
前記アンカー部は前記アンカー部が囲む領域の繊維糸が外部に露出するように一つずつ一定の間隔で形成されることを特徴とする、請求項１または請求項２に記載のリフティング用縫合糸。
【請求項５】
前記アンカー部は前記アンカー部が囲む領域の繊維糸が外部に露出しないように、隣り合うアンカー部と隣接して束で形成されることを特徴とする、請求項１または請求項２に記載のリフティング用縫合糸。
【請求項６】
前記繊維糸は網の形態に射出して形成されることを特徴とする、請求項１または請求項２に記載のリフティング用縫合糸。
【請求項７】
前記縫合糸は前記固定部のアンカー部と前記可変部のアンカー部間に連結されて前記繊維糸を覆う網の形態に射出して形成される網連結部をさらに含むことを特徴とする、請求項２に記載のリフティング用縫合糸。
【請求項８】
前記網連結部は前記アンカー部とともに前記繊維糸と二重射出で一体に形成されることを特徴とする、請求項７に記載のリフティング用縫合糸。
【請求項９】
前記アンカー部は、
前記繊維糸と互いに同じ材質または異なる材質からなるものの、
係止作用がなされ得るように前記アンカー部の一終端に漏斗状の「Ｖ」溝が二重射出で前記繊維糸の外周面に沿って一体に対称となる形態で形成されることを特徴とする、請求項１または請求項２に記載のリフティング用縫合糸。
【請求項１０】
前記繊維糸は前記アンカー部が形成される位置に対応して形成された凹溝を含み、
前記凹溝にアンカー部の材料が投入されてアンカー部を一体に形成することを特徴とする、請求項１または請求項２に記載のリフティング用縫合糸。
【請求項１１】
前記繊維糸は前記アンカー部が形成される位置に対応して形成された孔を含み、
前記孔にアンカー部の材料が投入されてアンカー部を一体に形成することを特徴とする、請求項１または請求項２に記載のリフティング用縫合糸。
【請求項１２】
前記縫合糸は一定の期間に皮膚の中で加水分解されてなくなる生分解性高分子物質からなることを特徴とする、請求項１または請求項２に記載のリフティング用縫合糸。
【請求項１３】
前記生分解性高分子物質は、ＰＬＡ（Ｐｏｌｙ  Ｌａｃｔｉｃ  Ａｃｉｄ）、ＰＤＯ（Ｐｏｌｙｄｉｏｘａｎｏｎｅ）、ＰＧＡ（Ｐｏｌｙｇｌｙｃｏｌｉｃａｃｉｄｅ）から選択されたいずれか一つからなることを特徴とする、請求項１２に記載のリフティング用縫合糸。
【請求項１４】
生分解性高分子物質からなる縫合糸製造方法において、
医療用繊維糸材料を第１射出装置に投入する段階；
前記繊維糸材料と互いに同じ材質または異なる材質からなるアンカー部の材料を第２射出装置に投入する段階；および
一度の成形で繊維糸の外周面に突出したアンカー部を繊維糸と相互に二重射出で一体に形成するものの、前記アンカー部によって前記繊維糸の一側に皮膚に固定できる固定部が形成されるように二重射出する段階；を含むことを特徴とする、製造方法。
【請求項１５】
前記二重射出段階は、
一度の成形で繊維糸の外周面に突出したアンカー部を繊維糸と相互に二重射出で一体に形成するものの、前記アンカー部によって前記繊維糸の一側に皮膚に固定できる固定部と前記アンカー部によって前記繊維糸の他側で前記固定部と左右対称となるように形成されて動きと固定が可能な可変部が形成されるように二重射出することを特徴とする、請求項１４に記載の製造方法。
【請求項１６】
前記二重射出段階は、前記二重射出時に前記固定部と可変部のアンカー部は、前記アンカー部が囲む領域の繊維糸が外部に露出するように一つずつ一定の間隔で形成されるように射出することを特徴とする、請求項１５に記載の製造方法。
【請求項１７】
前記二重射出段階は、前記二重射出時に前記固定部と可変部のアンカー部は、前記アンカー部が囲む領域の繊維糸が外部に露出しないように、隣り合うアンカー部と隣接して束で形成されるように射出することを特徴とする、請求項１５に記載の製造方法。
【請求項１８】
前記二重射出段階は、繊維糸を網の形態に射出することを特徴とする、請求項１５に記載の製造方法。
【請求項１９】
前記二重射出段階は、前記固定部のアンカー部と前記可変部のアンカー部間に連結されて前記繊維糸を覆う網の形態の網連結部を射出することを特徴とする、請求項１５に記載の製造方法。
【請求項２０】
前記医療用繊維糸材料を第１射出装置に投入する段階は前記繊維糸に凹溝または孔を形成した後に投入し、
前記二重射出段階は、アンカー部の材料が前記凹溝または孔に投入されてアンカー部を二重射出で一体に形成することを特徴とする、請求項１５に記載の製造方法。
【請求項２１】
前記生分解性高分子物質は、
ＰＬＡ（Ｐｏｌｙ  Ｌａｃｔｉｃ  Ａｃｉｄ）、ＰＤＯ（Ｐｏｌｙｄｉｏｘａｎｏｎｅ）、ＰＧＡ（Ｐｏｌｙｇｌｙｃｏｌｉｃａｃｉｄｅ）から選択されたいずれか一つからなるか、
または細胞の再生促進および生体適合性を有するコラーゲンからなることを特徴とする、請求項１４または請求項１５に記載の製造方法。
【発明の詳細な説明】
【技術分野】
【０００１】
本発明はリフティング用縫合糸およびその製造方法に関するものであって、より具体的には縫合糸の品質と信頼性を大幅に向上させることができるリフティング用縫合糸およびその製造方法に関するものである。
【背景技術】
【０００２】
人体の筋肉をなす筋繊維内には自生物質が存在する。そして、筋肉内に異物が入ってくると異物の周りに自生物質が集まって浸透した物質に対して筋肉を保護する。前記自生物質は筋肉を保護するために生成されたものであるが、結果的に筋肉を強化させる。
【０００３】
このような自生物質には非常に多くの種類がある。これは皮膚の一部の筋組織に人為的に損傷を与えた時に傷のついた組織細胞から放出し、組織に一連の生理的変化をもたらす化学因子であって、傷を回復させる条件を提供する。生物電気学と圧電気学および生物汎制御論の原理に基づいてより具体的に説明すると、前記化学因子は、熱エネルギーに変化して小さい血管を拡張しリンパ（ｌｙｍｐｈ）の循環を加速化させて新陳代謝の能力を大幅に高め、該当部位の栄養供給を強化するだけでなく体液の循環を通じて病的生成物を除去するとともに、一部の組織の蛋白質を分解して末梢神経体質を増加し、血管神経に活性物質を生成させて血清でのペプチドと５−ヒドロキシルアミンの含量を低くする。これに伴い傷ついた部位が神経を通じて再生または調節しなければならない情報を神経中枢に伝達し、体内に存在する特定の生物化学的物質の組み合わせを迅速に推進して体液の循環の活性化を通じて人体免疫機能を高め、身体関連臟腑の機能を調節し、筋肉も強化させる。
【発明の概要】
【発明が解決しようとする課題】
【０００４】
本発明は筋肉内に医療用糸を容易に挿入して自生物質の生成を誘導するリフティング用縫合糸を提供する。
【０００５】
本発明は縫合糸に繊維糸とアンカー部および固定部と可変部が備えられたリフティング用縫合糸を提供する。
【０００６】
本発明は縫合糸の繊維糸とアンカー部を相互に二重または二重以上の多重射出で一体に形成するリフティング用縫合糸を提供する。
【０００７】
本発明は二重または二重以上の多重射出を一体に形成して縫合糸の引張強度を向上できるようにしたリフティング用縫合糸を提供する。
【０００８】
本発明は二重または二重以上の多重射出を通じてアンカーの形状を多様な形状に形成できるようにしたリフティング用縫合糸を提供する。
【０００９】
本発明は一定の期間に皮膚で加水分解されてなくなる生分解性高分子物質からなるリフティング用縫合糸を提供する。
【００１０】
本発明は縫合糸にコラーゲンをコーティングさせることによって、細胞の再生促進効果と生体適合性が優秀となるようにしたリフティング用縫合糸を提供する。
【００１１】
本発明は縫合糸または繊維糸を網の形態に製造して柔軟性を有するリフティング用縫合糸を提供する。
【００１２】
本発明は縫合糸または繊維糸を網の形態に製造して自生物質がより容易に集まり得るリフティング用縫合糸を提供する。
【００１３】
これによって縫合糸の品質と信頼性を大幅に向上させるため、使用者である消費者の多様な欲求（ニーズ）を満たして良いイメージを与えるようにしたリフティング用縫合糸およびその製造方法を提供する。
【課題を解決するための手段】
【００１４】
前記のような目的を達成するために、本発明の一実施例に係るリフティング用縫合糸は、医療用繊維糸；前記繊維糸の一側に形成されて皮膚に固定できる固定部；および前記固定部の外周面に突出したアンカー部を含み、前記アンカー部は前記繊維糸と一体に形成される。
【００１５】
一実施例において、前記縫合糸は、前記繊維糸の他側で前記固定部と左右対称となるように形成されて動きと固定が可能な可変部；および前記可変部の外周面に突出したアンカー部をさらに含み、前記アンカー部は前記繊維糸と一体に形成される。
【００１６】
一実施例において、前記アンカー部は前記繊維糸と相互に二重射出で一体に形成される。
【００１７】
他の実施例において、前記アンカー部は前記アンカー部が囲む領域の繊維糸が外部に露出するように一つずつ一定の間隔で形成される。
【００１８】
さらに他の実施例において、前記アンカー部は前記アンカー部が囲む領域の繊維糸が外部に露出しないように、隣り合うアンカー部と隣接して束で形成される。
【００１９】
さらに他の実施例において、前記繊維糸は網の形態に射出して形成される。
【００２０】
さらに他の実施例において、前記縫合糸は前記固定部のアンカー部と前記可変部のアンカー部間に連結されて前記繊維糸を覆う網の形態に射出して形成される網連結部をさらに含み、前記網連結部は前記アンカー部とともに前記繊維糸と二重射出で一体に形成される。
【００２１】
一実施例において、前記アンカー部は、前記繊維糸と互いに同じ材質または異なる材質からなるものの、係止作用がなされ得るように前記アンカー部の一終端に漏斗状の「Ｖ」溝が二重射出で前記繊維糸の外周面に沿って一体に対称となる形態で形成される。
【００２２】
他の実施例において、前記繊維糸は前記アンカー部が形成される位置に対応して形成された凹溝を含み、前記凹溝にアンカー部の材料が投入されてアンカー部が一体に形成される。
【００２３】
他の実施例において、前記繊維糸は前記アンカー部が形成される位置に対応して形成された孔を含み、前記孔にアンカー部の材料が投入されてアンカー部が一体に形成される。
【００２４】
好ましくは、前記縫合糸は一定の期間に皮膚の中で加水分解されてなくなる生分解性高分子物質で形成され、前記生分解性高分子物質はＰＬＡ（Ｐｏｌｙ  Ｌａｃｔｉｃ  Ａｃｉｄ）、ＰＤＯ（Ｐｏｌｙｄｉｏｘａｎｏｎｅ）、ＰＧＡ（Ｐｏｌｙｇｌｙｃｏｌｉｃａｃｉｄｅ）から選択されたいずれか一つで構成される。
【００２５】
本発明のさらに他の特徴に係る、生分解性高分子物質からなる縫合糸製造方法は、医療用繊維糸材料を第１射出装置に投入する段階；前記繊維糸材料と互いに同じ材質または異なる材質からなるアンカー部の材料を第２射出装置に投入する段階；および一度の成形で繊維糸の外周面に突出したアンカー部を繊維糸と相互に二重射出で一体に形成するものの、前記アンカー部によって前記繊維糸の一側に皮膚に固定できる固定部が形成されるように二重射出する段階；を含む。
【００２６】
一実施例において、前記二重射出段階は、一度の成形で繊維糸の外周面に突出したアンカー部を繊維糸と相互に二重射出で一体に形成するものの、前記アンカー部によって前記繊維糸の一側に皮膚に固定できる固定部と前記アンカー部によって前記繊維糸の他側で前記固定部と左右対称となるように形成されて動きと固定が可能な可変部が形成されるように二重射出する。
【００２７】
他の実施例において、前記二重射出段階は、前記二重射出時に前記固定部と可変部のアンカー部は、前記アンカー部が囲む領域の繊維糸が外部に露出するように一つずつ一定の間隔で形成されるように射出する。
【００２８】
他の実施例において、前記二重射出段階は、前記二重射出時に前記固定部と可変部のアンカー部は、前記アンカー部が囲む領域の繊維糸が外部に露出しないように、隣り合うアンカー部と隣接して束で形成されるように射出する。
【００２９】
他の実施例において、前記二重射出段階は、繊維糸を網の形態に射出する。
【００３０】
他の実施例において、前記二重射出段階は、前記固定部のアンカー部と前記可変部のアンカー部間に連結されて前記繊維糸を覆う網の形態の網連結部を射出する。
【００３１】
他の実施例において、前記医療用繊維糸材料を第１射出装置に投入する段階は前記繊維糸に凹溝または孔を形成した後に投入し、前記二重射出段階は、アンカー部の材料が前記凹溝または孔に投入されてアンカー部を二重射出で一体に形成する。
【００３２】
好ましくは、前記生分解性高分子物質は、ＰＬＡ（Ｐｏｌｙ  Ｌａｃｔｉｃ  Ａｃｉｄ）、ＰＤＯ（Ｐｏｌｙｄｉｏｘａｎｏｎｅ）、ＰＧＡ（Ｐｏｌｙｇｌｙｃｏｌｉｃａｃｉｄｅ）から選択されたいずれか一つからなるか、または細胞の再生促進および生体適合性を有するコラーゲンからなる。
【発明の効果】
【００３３】
本発明の一実施例に係るリフティング用縫合糸は、縫合糸に繊維糸とアンカー部および固定部と可変部が備えられる。
【００３４】
本発明の一実施例に係るリフティング用縫合糸は、縫合糸の繊維糸とアンカー部を相互に二重または二重以上の多重射出で一体に形成する。
【００３５】
本発明の一実施例に係るリフティング用縫合糸は、二重または二重以上の多重射出を一体に形成して縫合糸の引張強度を向上させることができる。
【００３６】
本発明の一実施例に係るリフティング用縫合糸は、二重または二重以上の多重射出を通じてアンカーの形状を多様な形状に形成することができる。
【００３７】
本発明の一実施例に係るリフティング用縫合糸は、一定の期間に皮膚で加水分解されてなくなる生分解性高分子物質で構成される。
【００３８】
本発明の一実施例に係るリフティング用縫合糸は、縫合糸にコラーゲンをコーティングさせるため、細胞の再生促進効果と生体適合性が優秀である。
【００３９】
本発明の一実施例に係るリフティング用縫合糸は、縫合糸または繊維糸を網の形態に製造して柔軟性を有する。
【００４０】
本発明の一実施例に係るリフティング用縫合糸は、縫合糸または繊維糸を網の形態に製造して自生物質がより容易に集まり得る。
【００４１】
本発明の一実施例に係るリフティング用縫合糸は、メッシュ形態の縫合糸を通じて製造を容易にし、薬液の注入が効果的に行われるようにすることができる。
【００４２】
これによって本発明は縫合糸の品質と信頼性を大幅に向上させるため、使用者である消費者の多様な欲求を満たして良いイメージを与えることができる。
【００４３】
以下、このような効果を達成するための本発明の好ましい実施例を添付された図面により詳細に説明する。
【図面の簡単な説明】
【００４４】
【図１ａ】リフティング用縫合糸１００の第１実施例の斜視図である。
【図１ｂ】リフティング用縫合糸１００の第１実施例の正面図である。
【図１ｃ】リフティング用縫合糸１００の第１実施例の断面図である。
【図２ａ】本発明に適用されたリフティング用縫合糸２００の第２実施例の斜視図である。
【図２ｂ】本発明に適用されたリフティング用縫合糸２００の第２実施例の正面図である。
【図２ｃ】本発明に適用されたリフティング用縫合糸２００の第２実施例の断面図である。
【図３ａ】本発明に適用されたリフティング用縫合糸３００の第３実施例の斜視図である。
【図３ｂ】本発明に適用されたリフティング用縫合糸３００の第３実施例の正面図である。
【図３ｃ】本発明に適用されたリフティング用縫合糸３００の第３実施例の断面図である。
【図４ａ】本発明に適用されたリフティング用縫合糸４００の第４実施例の斜視図である。
【図４ｂ】本発明に適用されたリフティング用縫合糸４００の第４実施例の正面図である。
【図４ｃ】本発明に適用されたリフティング用縫合糸４００の第４実施例の断面図である。
【図５ａ】本発明に適用されたリフティング用縫合糸５００の第５実施例の斜視図である。
【図５ｂ】本発明に適用されたリフティング用縫合糸５００の第５実施例の正面図である。
【図５ｃ】本発明に適用されたリフティング用縫合糸５００の第５実施例の断面図である。
【図６ａ】本発明に適用されたリフティング用縫合糸の第６実施例の斜視図である。
【図６ｂ】本発明に適用されたリフティング用縫合糸の第６実施例の正面図である。
【図６ｃ】本発明に適用されたリフティング用縫合糸の第６実施例の断面図である。
【図７ａ】本発明に適用されたリフティング用縫合糸の第７実施例の斜視図である。
【図７ｂ】本発明に適用されたリフティング用縫合糸の第７実施例の正面図である。
【図７ｃ】本発明に適用されたリフティング用縫合糸の第７実施例の断面図である。
【図８ａ】本発明に適用されたリフティング用縫合糸の第８実施例の斜視図である。
【図８ｂ】本発明に適用されたリフティング用縫合糸の第８実施例の正面図である。
【図８ｃ】本発明に適用されたリフティング用縫合糸の第８実施例の断面図である。
【発明を実施するための形態】
【００４５】
本発明の目的と技術的構成およびそれによる作用効果に関する詳しい事項は、本発明の明細書に添付された図面に基づいた以下の詳細な説明によってより明確に理解できるはずである。添付された図面を参照して本発明に係る実施例を詳細に説明する。
【００４６】
本明細書で開示される実施例は、本発明の範囲を限定するものと解釈されたり利用されてはならない。この分野の通常の技術者にとって、本明細書の実施例を含む説明は多様な応用を有することが当然である。したがって、本発明の詳細な説明に記載された任意の実施例は本発明をよりよく説明するための例示的なものであり、本発明の範囲は実施例に限定されない。
【００４７】
図面に表示され以下で説明される機能ブロックは、可能な具現例に過ぎないものである。他の具現においては詳細な説明の思想および範囲を逸脱しない範囲で他の機能ブロックが使用され得る。また、本発明の一つ以上の機能ブロックが個別ブロックで表示されるが、本発明の機能ブロックのうち一つ以上は同じ機能を実行する多様なハードウェアおよびソフトウェア構成の組み合わせであり得る。
【００４８】
また、ある構成要素を含むという表現は開放型の表現であって、該当構成要素が存在することを単に指し示すだけのものであり、追加的な構成要素を排除するものと理解されてはならない。
【００４９】
ひいては、ある構成要素が他の構成要素に連結されているとか接続されていると言及される時には、その他の構成要素に直接的に連結または接続されていてもよいが、中間に他の構成要素が存在してもよいと理解されるべきである。
【００５０】
また「第１、第２」等のような表現は、複数の構成を区分するための用途でのみ使用された表現であって、構成間の順序やその他の特徴を限定するものではない。
【００５１】
以下、本発明の実施例に係るリフティング用縫合糸およびその製造方法について説明する。
【００５２】
リフティング（ｌｉｆｔｉｎｇ）は、メイクアップで老化した皮膚のシワを引き締めて張りを維持させることを指す。特に皮膚老化の痕跡である小ジワと弾力をなくしてたるんだ皮膚を管理することを指す。超音波やイオンを利用して皮膚の中に浸透してたるんだ筋肉を引き上げ、毛孔を収縮させて皮膚の組織を支え、弾力を回復させてシワを緩和させてくれる。
【００５３】
また、縫合糸（ｓｕｔｕｒｅ）は手術、外傷による組織の損傷部の縫合に使用される糸であって、非吸収性縫合糸と吸収性縫合糸があり、前者としては絹、ナイロン、ポリテレフタルエチレンなどがあり、後者としてはカットグット、ポリグリコール酸などがある。特に生分解性縫合糸は外科手術用の糸であって、人体で分解され得るように開発された製品である。したがって手術した後に糸を除去する必要がない。
【００５４】
まず、本発明は第１、２、３実施例に係る縫合糸１００、２００、３００が備えられるものであって、図１ａ〜図３ｃのように構成される。
【００５５】
前記本発明に適用された縫合糸１００、２００、３００には、一側に皮膚に固定できる固定部１３０、２３０、３３０と、他側に動きと固定が可能な可変部１４０、２４０、３４０が左右対称に形成される。
【００５６】
この時、本発明に適用された前記固定部と可変部は、このうちいずれか一つだけを縫合糸のある一側にのみ形成して使用できることは言うまでもない。
【００５７】
そして、本発明に適用された前記固定部１３０、２３０、３３０と可変部１４０、２４０、３４０は、繊維糸１１０、２１０、３１０の外周面に突出したアンカー部１２０、２２０、３２０を繊維糸と相互に二重射出で一体に形成する。
【００５８】
また、本発明に適用された前記固定部１３０、２３０、３３０と可変部１４０、２４０、３４０のアンカー部１２０、２２０、３２０は、アンカー部１２０、２２０、３２０が囲む領域の繊維糸１１０、２１０、３１０が外部に露出するように一つずつ一定の間隔で形成したリフティング用縫合糸を提供する。
【００５９】
第１実施例に係る縫合糸１００のアンカー部１２０は、繊維糸１１０と互いに同じ材質または異なる材質からなるものの、係止作用がなされ得るように前記アンカー部の一終端に漏斗状の「Ｖ」溝が二重射出で前記繊維糸の外周面に沿って一体に対称となる形態で形成される。
【００６０】
第２実施例に係る縫合糸２００は第１実施例に係る縫合糸１００の特徴に加え、繊維糸２１０に凹溝２５０を形成した後、この凹溝にアンカー部の材料が投入されてアンカー部２２０を緊密に一体に形成する。
【００６１】
第３実施例に係る縫合糸３００は第１実施例に係る縫合糸１００の特徴に加え、繊維糸３１０に孔２６０を形成した後、この孔にアンカー部の材料が投入されてアンカー部３２０を緊密に一体に形成することが好ましい。
【００６２】
一方、本発明は第４、５、６実施例に係る縫合糸４００、５００、６００が備えられるものであって、図４ａ〜図６ｃのように構成される。
【００６３】
前記本発明の実施例に適用された縫合糸４００、５００、６００には、一側に皮膚に固定できる固定部４３０、５３０、６３０と、他側に動きと固定が可能な可変部４４０、５４０、６４０が左右対称に形成される。
【００６４】
この時、本発明に適用された前記固定部と可変部は、このうちいずれか一つだけを縫合糸のある一側にのみ形成して使用できることは言うまでもない。
【００６５】
そして、本発明に適用された前記固定部４３０、５３０、６３０と可変部４４０、５４０、６４０は、繊維糸４１０、５１０、６１０の外周面に突出したアンカー部４２０、５２０、６２０を繊維糸と相互に二重射出で一体に形成する。
【００６６】
また、本発明に適用された前記固定部４３０、５３０、６３０と可変部４４０、５４０、６４０のアンカー部４２０、５２０、６２０は、連結部４７０、５７０、６７０によりアンカー部４２０、５２０、６２０が囲む領域の繊維糸４１０、５１０、６１０が外部に露出しないように、束で一定の間隔で形成することを特徴とするリフティング用縫合糸を提供する。
【００６７】
すなわち、第４実施例に係る縫合糸４００のアンカー部４２０は、繊維糸４１０と互いに同じ材質または異なる材質からなるものの、係止作用がなされ得るように前記アンカー部の一終端に漏斗状の「Ｖ」溝が二重射出で前記繊維糸の外周面に沿って一体に対称となる形態で形成される。また、固定部４３０と可変部４４０のアンカー部４２０は、隣り合うアンカー部４２０は固定部４３０と可変部４４０の繊維糸４１０を覆う連結部４７０で相互連結されており、前記連結部４７０により前記アンカー部４２０が形成される領域の繊維糸４１０が外部に露出しないように束で一定の間隔で形成される。
【００６８】
第５実施例に係る縫合糸５００は第４実施例に係る縫合糸４００の特徴に加え、繊維糸５１０に凹溝５５０を形成した後、この凹溝にアンカー部の材料が投入されてアンカー部５２０を緊密に一体に形成する。
【００６９】
第６実施例に係る縫合糸６００は第４実施例に係る縫合糸４００の特徴に加え、繊維糸６１０に孔６６０を形成した後、この孔にアンカー部の材料が投入されてアンカー部６２０を緊密に一体に形成することが好ましい。
【００７０】
また、本発明は第７、８実施例に係る縫合糸７００、８００が備えられるものであって、図７ａ〜図８ｃのように構成される。
【００７１】
前記本発明に適用された縫合糸７００、８００には、一側に皮膚に固定できる固定部７３０、８３０と、他側に動きと固定が可能な可変部７４０、８４０が左右対称に形成される。
【００７２】
この時、本発明に適用された前記固定部と可変部は、このうちいずれか一つだけを縫合糸のある一側にのみ形成して使用できることは言うまでもない。
【００７３】
そして、本発明に適用された前記固定部７３０、８３０と可変部７４０、８４０は、繊維糸７１０、８１０の外周面に突出したアンカー部７２０、８２０を繊維糸と相互に二重射出で一体に形成する。
【００７４】
また、本発明に適用された前記固定部７３０、８３０と可変部７４０、８４０のアンカー部７２０、８２０は、アンカー部７２０、８２０が形成される領域の繊維糸７１０、８１０が外部に露出するように、一つずつ一定の間隔で形成したリフティング用縫合糸を提供する。
【００７５】
一方、本願の第７実施例に係る縫合糸７００のアンカー部７２０は、繊維糸７１０と互いに同じ材質または異なる材質からなるものの、係止作用がなされ得るように前記アンカー部の一終端に漏斗状の「Ｖ」溝が二重射出で前記繊維糸の外周面に沿って一体に対称となる形態で形成される。
【００７６】
また、本願の第７実施例に係る縫合糸７００の繊維糸７１０は、網（メッシュ）の形態で製作され得る。この時、縫合糸７００の固定部７３０と可変部７４０は、繊維糸７１０の外周面に突出したアンカー部７２０を、繊維糸７１０を網の形態に射出しながら前記繊維糸７１０と相互に二重射出で一体に形成する。そして、本発明の第７実施例に係る縫合糸７００の固定部７３０と可変部７４０のアンカー部７２０は、繊維糸７１０が外部に露出するように一つずつ一定の間隔で形成したリフティング用縫合糸７００を提供する。
【００７７】
図７に図示された縫合糸７００の一終端にはカバー７５０を含むことができる。前記カバー７５０は、ニードル（図示されず）の端部および前記縫合糸７００の端部が結合された領域に対応して形成され得る。前記カバー７５０は前記縫合糸７００と同様に人体内で分解される材質で形成され得る。また、前記カバー７５０は円錐状に備えられて前記ニードルおよび縫合糸７００の人体内の挿入時に経路をガイドする役割を遂行することができる。また、前記カバー７５０はこのような円錐状の形状によって人体に挿入時に人体に損傷を誘発しない。
【００７８】
また、第８実施例に係る縫合糸８００のアンカー部８２０は、繊維糸８１０と互いに同じ材質または異なる材質からなるものの、係止作用がなされ得るように前記アンカー部の一終端に漏斗状の「Ｖ」溝が二重射出で前記繊維糸の外周面に沿って一体に対称となる形態で形成される。
【００７９】
また、本願の第８実施例に係る縫合糸８００の固定部８３０と可変部８４０の間には、繊維糸８１０を覆う網連結部８６０をさらに含む。前記網連結部８６０は、この時、縫合糸８００の固定部８３０と可変部８４０が繊維糸８１０の外周面に突出したアンカー部８２０を繊維糸８１０と相互に二重射出で一体に形成する時、同時に二重射出で網の形態に形成する。
【００８０】
同様に、本願の第８実施例に係る縫合糸８００の固定部８３０と可変部８４０のアンカー部８２０は、繊維糸８１０が外部に露出するように一つずつ一定の間隔で形成したリフティング用縫合糸８００を提供する。
【００８１】
また、図８に図示された縫合糸８００も図７に図示された縫合糸７００と同様に、縫合糸８００の一終端にはカバー８５０を含むことができる。前記カバー８５０は図７のカバー８５０と同じ構成要素であるため重複する説明は省略する。
【００８２】
特に本発明に適用された前記アンカー部１２０、２２０、３２０、４２０、５２０、６２０、７２０、８２０は、繊維糸１１０、２１０、３１０、４１０、５１０、６１０、７１０、８１０と互いに同じ材質または異なる材質からなるものの、係止作用がなされ得るように前記アンカー部の一終端に漏斗状の「Ｖ」溝が二重射出で前記繊維糸の外周面に沿って一体に対称となる形態で形成することが好ましい。
【００８３】
この時、前記アンカー部は「Ｖ溝」以外の他の多様に異なる形状に形成され得ることは言うまでもない。
【００８４】
また、本発明は前記繊維糸２１０、５１０に凹溝２５０、５５０を形成した後、この凹溝にアンカー部の材料が投入されてアンカー部２２０、５２０を緊密に一体に形成することが好ましい。
【００８５】
そして、本発明は前記繊維糸３１０、６１０に孔２６０、６６０を形成した後、この孔にアンカー部の材料が投入されてアンカー部３２０、６２０を緊密に一体に形成することが好ましい。
【００８６】
併せて、本発明に適用された前記縫合糸１００、２００、３００、４００、５００、６００、７００、８００は、一定の期間に皮膚で加水分解されてなくなる生分解性高分子物質からなることが好ましい。
【００８７】
この時、本発明に適用された前記生分解性高分子物質は、ＰＬＡ（Ｐｏｌｙ  ＬａｃｔｉｃＡｃｉｄ）、ＰＤＯ（Ｐｏｌｙｄｉｏｘａｎｏｎｅ）、ＰＧＡ（Ｐｏｌｙｇｌｙｃｏｌｉｃａｃｉｄｅ）から選択されたいずれか一つからなることが好ましい。
【００８８】
前記ＰＬＡ（Ｐｏｌｙ  Ｌａｃｔｉｃ  Ａｃｉｄ）はとうもろこしの澱粉から抽出した原料で作った親環境樹脂である。熱い食べ物を入れるか、赤ん坊が口で食べ物を噛んだり吸ったりしても環境ホルモンはもちろん、重金属などの有害物質が検出されないので安全である。使用中には一般のプラスチックと同等の特徴を有するが、廃棄時に微生物によって１００％生分解される材質である。
【００８９】
前記ポリジオキサノン（ＰＤＯ；Ｐｏｌｙｄｉｏｘａｎｏｎｅ）およびポリグリコール酸（ＰＧＡ；Ｐｏｌｙｇｌｙｃｏｌｉｃａｃｉｄｅ）も前述したＰＬＡと類似する特徴を有している。
【００９０】
前記のように構成された本発明のリフティング用縫合糸およびその製造方法の作用効果を説明すると次の通りである。
【００９１】
まず、本発明は、縫合糸の繊維糸とアンカー部を相互に二重または二重以上の多重射出で一体に形成して引張強度を向上させると共に、アンカーの形状を多様な形状に形成できるようにしたものである。
【００９２】
このために、本発明に適用された図１ａ〜図１ｃは、リフティング用縫合糸１００の第１実施例であって、図１ａは斜視図、図１ｂは正面図、図１ｃは断面図である。
【００９３】
また、図２ａ〜図２ｃは、本発明に適用されたリフティング用縫合糸２００の第２実施例であって、図２ａは斜視図、図２ｂは正面図、図２ｃは断面図である。
【００９４】
そして、図３ａ〜図３ｃは、本発明に適用されたリフティング用縫合糸３００の第３実施例であって、図３ａは斜視図、図３ｂは正面図、図３ｃは断面図である。
【００９５】
また、図４ａ〜図４ｃは、本発明に適用されたリフティング用縫合糸４００の第４実施例であって、図４ａは斜視図、図４ｂは正面図、図４ｃは断面図である。
【００９６】
そして、図５ａ〜図５ｃは、本発明に適用されたリフティング用縫合糸５００の第５実施例であって、図５ａは斜視図、図５ｂは正面図、図５ｃは断面図である。
【００９７】
また、図６ａ〜図６ｃは、本発明に適用されたリフティング用縫合糸の第６実施例であって、図６ａは斜視図、図６ｂは正面図、図６ｃは断面図である。
【００９８】
また、図７ａ〜図７ｃは、本発明に適用されたリフティング用縫合糸の第７実施例であって、図７ａは斜視図、図７ｂは正面図、図７ｃは断面図である。
【００９９】
また、図８ａ〜図８ｃは、本発明に適用されたリフティング用縫合糸の第８実施例であって、図８ａは斜視図、図８ｂは正面図、図８ｃは断面図である。
【０１００】
前記した本願発明の第１、２、３実施例である縫合糸１００、２００、３００は、次のような方法で製造される。
【０１０１】
すなわち、本願発明は生分解性高分子物質からなる縫合糸１００、２００、３００を製造するにおいて、互いに同じ材質または異なる材質からなる繊維糸１１０、２１０、３１０とアンカー部１２０、２２０、３２０の材料を２個の射出装置（図示されず）に投入する段階を経る。
【０１０２】
その後、一度の成形で繊維糸１１０、２１０、３１０の外周面に突出したアンカー部１２０、２２０、３２０を繊維糸と相互に二重射出で一体に形成する段階を経る。
【０１０３】
引き続き、前記二重射出時に固定部１３０、２３０、３３０と可変部１４０、２４０、３４０のアンカー部１２０、２２０、３２０は、繊維糸１１０、２１０、３１０が外部に露出するように一つずつ一定の間隔で形成する段階を経てリフティング用縫合糸を製造することになる。
【０１０４】
また、本発明の第４、５、６実施例である縫合糸４００、５００、６００は次のような方法で製造される。
【０１０５】
すなわち、本願発明は生分解性高分子物質からなる縫合糸４００、５００、６００を製造するにおいて、繊維糸４１０、５１０、６１０に凹溝５５０または孔６６０を形成する段階を経る。
【０１０６】
そして、本発明は前記凹溝５５０または孔６６０が形成された繊維糸を射出装置（図示されず）に投入した後、繊維糸４１０、５１０、６１０と同じ材質または異なる材質からなるアンカー部４２０、５２０、６２０の材料を投入する段階を経る。
【０１０７】
その後、本発明はアンカー部４２０、５２０、６２０材料が凹溝５５０または孔６６０に投入されてアンカー部４２０、５２０、６２０を二重射出で緊密に一体に形成する段階を経る。
【０１０８】
引き続き、本発明は前記二重射出時に固定部４３０、５３０、６３０と可変部４４０、５４０、６４０のアンカー部４２０、５２０、６２０は、連結部４７０、５７０、６７０により繊維糸４１、５１０、６１０が外部に露出しないように束で一定の間隔で形成する段階を経てリフティング用縫合糸を製造することになる。
【０１０９】
前記した本願発明の第７、８実施例である縫合糸７００、８００は次のような方法で製造される。
【０１１０】
すなわち、本願発明は生分解性高分子物質からなる縫合糸７００、８００を製造するにおいて、互いに同じ材質または異なる材質からなる繊維糸７１０、８１０および網連結部８６０とアンカー部７２０、８２０の材料を２個の射出装置（図示されず）に投入する段階を経る。
【０１１１】
その後、一度の成形で繊維糸７１０、８１０の外周面に突出したアンカー部７２０、８２０を繊維糸７１０、８１０および繊維糸７１０、８１０を囲む網連結部８６０と相互に二重射出で一体に形成する段階を経る。
【０１１２】
引き続き、前記二重射出時に固定部７３０、８３０と可変部７４０、８４０のアンカー部７２０、８２０は、繊維糸７１０、８１０が外部に露出するように一つずつ一定の間隔で形成する段階を経てリフティング用縫合糸を製造することになる。
【０１１３】
一方、本発明に適用された前記生分解性高分子物質は、ＰＬＡ（ＰｏｌｙＬａｃｔｉｃ  Ａｃｉｄ）、ＰＤＯ（Ｐｏｌｙｄｉｏｘａｎｏｎｅ）、ＰＧＡ（Ｐｏｌｙｇｌｙｃｏｌｉｃａｃｉｄｅ）から選択されたいずれか一つからなるかまたは細胞の再生促進および生体適合性を有するコラーゲンからなるリフティング用縫合糸を製造することになる。
【０１１４】
前記した本願発明の縫合糸は既存の繊維糸の加工の問題点を一挙に解消したものであって、二重射出（アンカー＋繊維糸）を通じて引張強度の維持およびアンカーの形状の多様性を備えたものである。
【０１１５】
併せて、本発明の縫合糸は繊維糸または繊維糸を囲む網連結部を網の形態に製造して縫合糸がさらに柔軟性を有するようにする。
【０１１６】
そして、本発明の一実施例に係る縫合糸は繊維糸または繊維糸を囲む網連結部を網の形態に製造するため、自生物質がより容易に集まり得る。
【０１１７】
また、本発明の一実施例に係る縫合糸はメッシュ形態の縫合糸を通じて、製造を容易にし、薬液の注入が効果的に行われるようにすることができる。
【０１１８】
このように、本発明が属する技術分野の当業者は、本発明がその技術的思想や必須の特徴を変更することなく他の具体的な形態で実施できることが理解できるはずである。したがって、以上で記述した実施例はすべての面において例示的なものであり、限定的ではないものと理解されるべきである。本発明の範囲は前記詳細な説明よりは後述する特許請求の範囲によって示され、特許請求の範囲の意味および範囲そして、その等価概念から導き出されるすべての変更または変形された形態も本発明の範囲に含まれるものと解釈されるべきである。
【０１１９】
本発明のリフティング用縫合糸およびその製造方法の技術的思想は実際に同じ結果を繰り返し実施可能なものであって、特にこのような本願発明を実施することによって技術の発展を促進して産業の発展に資することができるため、保護する価値が十分にある。
【図１ａ】
2019521772.tif 000003
【図１ｂ】
2019521772.tif 000004
【図１ｃ】
2019521772.tif 000005
【図２ａ】
2019521772.tif 000006
【図２ｂ】
2019521772.tif 000007
【図２ｃ】
2019521772.tif 000008
【図３ａ】
2019521772.tif 000009
【図３ｂ】
2019521772.tif 000010
【図３ｃ】
2019521772.tif 000011
【図４ａ】
2019521772.tif 000012
【図４ｂ】
2019521772.tif 000013
【図４ｃ】
2019521772.tif 000014
【図５ａ】
2019521772.tif 000015
【図５ｂ】
2019521772.tif 000016
【図５ｃ】
2019521772.tif 000017
【図６ａ】
2019521772.tif 000018
【図６ｂ】
2019521772.tif 000019
【図６ｃ】
2019521772.tif 000020
【図７ａ】
2019521772.tif 000021
【図７ｂ】
2019521772.tif 000022
【図７ｃ】
2019521772.tif 000023
【図８ａ】
2019521772.tif 000024
【図８ｂ】
2019521772.tif 000025
【図８ｃ】
2019521772.tif 000026
【国際調査報告】
2019521772.tif 000027
2019521772.tif 000028
2019521772.tif 000029
2019521772.tif 000030
2019521772.tif 000031
2019521772.tif 000032